"下記式1で表される化合物が、金属原子または金属化合物に配位した金属錯体化合物を含む硬化性着色組成物。式1式1中、R1、R2、R3、およびR4は、それぞれ、水素原子または置換基を表す。Y1およびY2は、それぞれ、酸素原子、硫黄原子、または-NH-を表す。A1およびA2は、それぞれ、含窒素環を表す。下記式2で表される化合物が金属原子または金属化合物に配位した金属錯体化合物を含む硬化性着色組成物。式2式2中、R1、R2、R3、およびR4は、それぞれ、水素原子または置換基を表す。X1およびX2は、それぞれ、酸素原子、硫黄原子、または窒素原子を表す。A3およびA4は、それぞれ、含窒素芳香族環を表す。下記式3で表される金属錯体化合物を含む硬化性着色組成物。式3式3中、R1、R2、R3、およびR4は、それぞれ、水素原子または置換基を表す。A5およびA6は、それぞれ、含窒素芳香族環を表す。Maは、金属原子または金属化合物を表し、Z1は、Maと結合可能な基を表し、aは0、1または2を表す。前記A1~A6が、それぞれ、チアジアゾール構造、オキサジアゾール構造、トリアゾール構造、または、ピリダジン構造を有する、請求項1~3のいずれか1項に記載を含む硬化性着色組成物。R1およびR4が、それぞれ、アリール基、ヘテロ環基、シアノ基、アルコキシカルボニル基、カルバモイル基、アルキルスルホニル基、またはアリールスルホニル基である、請求項1~4のいずれか1項に記載の硬化性着色組成物。R2およびR3が、それぞれ、アルキル基、アリール基、ヘテロ環基、シアノ基、アルコキシカルボニル基、カルバモイル基、または、ハロゲン原子である、請求項1~5のいずれか1項に記載の硬化性着色組成物。さらに、黄色色素を含有する、請求項1~6のいずれか1項に記載の硬化性着色組成物。さらに、緑色色素を含有する、請求項1~7のいずれか1項に記載の硬化性着色組成物。さらに、モノマーと重合開始剤とを含有する、請求項1~8のいずれか1項に記載の硬化性着色組成物。請求項1~9のいずれか1項に記載の硬化性着色組成物を用いた着色層を有するカラーフィルタ。請求項1~9のいずれか1項に記載の硬化性着色組成物を支持体上に塗布し、着色層を形成する工程と、形成された前記着色層をパターン状に露光する工程を有するカラーフィルタの製造方法。請求項10に記載のカラーフィルタ、または、請求項11に記載のカラーフィルタの製造方法により製造されたカラーフィルタを有する、液晶表示装置。請求項10に記載のカラーフィルタ、または、請求項11に記載のカラーフィルタの製造方法により製造されたカラーフィルタを有する、固体撮像素子。下記式1で表される化合物が、金属原子または金属化合物に配位した金属錯体化合物。式1式1中、R1、R2、R3、およびR4は、それぞれ、水素原子または置換基を表す。Y1およびY2は、それぞれ、酸素原子、硫黄原子、または-NH-を表す。A1およびA2は、それぞれ、含窒素環を表す。下記式2で表される化合物が金属原子または金属化合物に配位した金属錯体化合物。式2式2中、R1、R2、R3、およびR4は、それぞれ、水素原子または置換基を表す。X1およびX2は、それぞれ、酸素原子、硫黄原子、または窒素原子を表す。A3およびA4は、それぞれ、含窒素芳香族環を表す。下記式3で表される金属錯体化合物。式3式3中、R1、R2、R3、およびR4は、それぞれ、水素原子または置換基を表す。A5およびA6は、それぞれ、含窒素芳香族環を表す。Maは、金属原子または金属化合物を表し、Z1は、Maと結合可能な基を表し、aは0、1または2を表す。前記A1~A6が、それぞれ、チアジアゾール構造、オキサジアゾール構造、トリアゾール構造、または、ピリダジン構造を有する、請求項14~16のいずれか1項に記載の金属錯体化合物。R1およびR4が、それぞれ、アリール基、ヘテロ環基、シアノ基、アルコキシカルボニル基、カルバモイル基、アルキルスルホニル基、またはアリールスルホニル基である、請求項14~17のいずれか1項に記載の金属錯体化合物。R2およびR3が、それぞれ、アルキル基、アリール基、ヘテロ環基、シアノ基、アルコキシカルボニル基、カルバモイル基、または、ハロゲン原子である、請求項14~18のいずれか1項に記載の金属錯体化合物。R1およびR4が、それぞれ、下記Rxから選択され、前記A1~A6が、それぞれ、下記Ryから選択される、請求項14~16および19いずれか1項に記載の金属錯体化合物。Rx上記において、の部分にて連結している。Ry上記において、の部分にて前記A1~A6の環を構成する炭素原子と連結しており、の隣の窒素原子が前記A1~A6の環において表されている窒素原子に対応する。しかしながら、従来提供されているジピロメテン金属錯体染料はバイオレット領域に吸収を持ち、緑色カラーフィルタとしての用途を想定した場合、シアン色素としては吸収が短波長であり、利用性が大幅に制限されるという課題があった。本発明は、このような従来技術がかかえる課題に鑑みなされたものであり、マゼンタ領域の光を透過しシアン領域の光を吸収することが可能な硬化性着色組成物並びにカラーフィルタおよびその製造方法、表示画像の彩色が鮮やかで高いコントラストを示す液晶表示装置および固体撮像素子を提供することを課題とする。本発明者らは鋭意検討を進めた結果、下記に示す骨格を有する金属錯体を用いれば、マゼンタ領域の光を透過しシアン領域の光を吸収するという好ましい吸収波長特性を有する硬化性着色組成物を提供しうることを見出し、本発明を提供するに至った。下記に示す骨格を有する金属錯体が好ましい理由は、従来知られるピロメテン染料が窒素2配位、酸素2配位の4配位構造をとるのに対し、本発明では酸素原子より亜鉛等の中心金属への親和性が高い窒素4配位構造を取り、かつ、後述するA1、A2部が環構造を形成することで高い剛直性が発現する。この結果本骨格は高い配位力を有し、より色相、耐熱性に優れた染料化合物を与えるものである。具体的には、下記<1>により、好ましくは<2>~<20>により、上記課題は解決された。<1>下記式1で表される化合物が、金属原子または金属化合物に配位した金属錯体化合物を含む硬化性着色組成物。式1式1中、R1、R2、R3、およびR4は、それぞれ、水素原子または置換基を表す。Y1およびY2は、それぞれ、酸素原子、硫黄原子、または-NH-を表す。A1およびA2は、それぞれ、含窒素環を表す。<2>下記式2で表される化合物が金属原子または金属化合物に配位した金属錯体化合物を含む硬化性着色組成物。式2式2中、R1、R2、R3、およびR4は、それぞれ、水素原子または置換基を表す。X1およびX2は、それぞれ、酸素原子、硫黄原子、または窒素原子を表す。A3およびA4は、それぞれ、含窒素芳香族環を表す。<3>下記式3で表される金属錯体化合物を含む硬化性着色組成物。式3式3中、R1、R2、R3、およびR4は、それぞれ、水素原子または置換基を表す。A5およびA6は、それぞれ、含窒素芳香族環を表す。Maは、金属原子または金属化合物を表し、Z1は、Maと結合可能な基を表し、aは0、1または2を表す。<4>前記A1~A6が、それぞれ、チアジアゾール構造、オキサジアゾール構造、トリアゾール構造、または、ピリダジン構造を有する、<1>~<3>のいずれか1項に記載を含む硬化性着色組成物。<5>R1およびR4が、それぞれ、アリール基、ヘテロ環基、シアノ基、アルコキシカルボニル基、カルバモイル基、アルキルスルホニル基、またはアリールスルホニル基である、<1>~<4>のいずれか1項に記載の硬化性着色組成物。<6>R2およびR3が、それぞれ、アルキル基、アリール基、ヘテロ環基、シアノ基、アルコキシカルボニル基、カルバモイル基、または、ハロゲン原子である、<1>~<5>のいずれか1項に記載の硬化性着色組成物。<7>さらに、黄色色素を含有する、<1>~<6>のいずれか1項に記載の硬化性着色組成物。<8>さらに、緑色色素を含有する、<1>~<7>のいずれか1項に記載の硬化性着色組成物。<9>さらに、モノマーと重合開始剤とを含有する、<1>~<8>のいずれか1項に記載の硬化性着色組成物。<10><1>~<9>のいずれか1項に記載の硬化性着色組成物を用いた着色層を有するカラーフィルタ。<11><1>~<9>のいずれか1項に記載の硬化性着色組成物を支持体上に塗布し、着色層を形成する工程と、形成された前記着色層をパターン状に露光する工程を有するカラーフィルタの製造方法。<12><10>に記載のカラーフィルタ、または、<11>に記載のカラーフィルタの製造方法により製造されたカラーフィルタを有する、液晶表示装置。<13><10>に記載のカラーフィルタ、または、<11>に記載のカラーフィルタの製造方法により製造されたカラーフィルタを有する、固体撮像素子。<14>下記式1で表される化合物が、金属原子または金属化合物に配位した金属錯体化合物。式1式1中、R1、R2、R3、およびR4は、それぞれ、水素原子または置換基を表す。Y1およびY2は、それぞれ、酸素原子、硫黄原子、または-NH-を表す。A1およびA2は、それぞれ、含窒素環を表す。<15>下記式2で表される化合物が金属原子または金属化合物に配位した金属錯体化合物。式2式2中、R1、R2、R3、およびR4は、それぞれ、水素原子または置換基を表す。X1およびX2は、それぞれ、酸素原子、硫黄原子、または窒素原子を表す。A3およびA4は、それぞれ、含窒素芳香族環を表す。<16>下記式3で表される金属錯体化合物。式3式3中、R1、R2、R3、およびR4は、それぞれ、水素原子または置換基を表す。A5およびA6は、それぞれ、含窒素芳香族環を表す。Maは、金属原子または金属化合物を表し、Z1は、Maと結合可能な基を表し、aは0、1または2を表す。<17>前記A1~A6が、それぞれ、チアジアゾール構造、オキサジアゾール構造、トリアゾール構造、または、ピリダジン構造を有する、<14>~<16>のいずれか1項に記載の金属錯体化合物。<18>R1およびR4が、それぞれ、アリール基、ヘテロ環基、シアノ基、アルコキシカルボニル基、カルバモイル基、アルキルスルホニル基、またはアリールスルホニル基である、<14>~<17>のいずれか1項に記載の金属錯体化合物。<19>R2およびR3が、それぞれ、アルキル基、アリール基、ヘテロ環基、シアノ基、アルコキシカルボニル基、カルバモイル基、または、ハロゲン原子である、<14>~<18>のいずれか1項に記載の金属錯体化合物。<20>R1およびR4が、それぞれ、下記Rxから選択され、前記A1~A6が、それぞれ、下記Ryから選択される、<14>~<16>および<19>いずれか1項に記載の金属錯体化合物。Rx上記において、の部分にて連結している。Ry上記において、の部分にて前記A1~A6の環を構成する炭素原子と連結しており、の隣の窒素原子が前記A1~A6の環において表されている窒素原子に対応する。本発明の硬化性着色組成物は、耐熱性があって、マゼンタ領域の光を透過しシアン領域の光を吸収する好ましい吸収特性を有する。また、黄色色素化合物を添加する等により、グリーン用途として特に効果が高い硬化性着色組成物を提供することができる。本発明によれば、色純度が高く、薄層で高い吸光係数が得られ、堅牢性特に、耐熱性および耐光性および電圧保持率に優れる硬化性着色組成物並びにカラーフィルタおよびその製造方法を提供することが可能である。また本発明によれば、表示画像の彩色が鮮やかで高いコントラストを示す液晶表示装置および固体撮像素子を提供することが可能である。さらに本発明を用いれば、表示画像の彩色が鮮やかで高いコントラストを示す液晶表示装置および固体撮像素子を提供することが可能である。以下において、本発明の内容について詳細に説明する。尚、本願明細書において~とはその前後に記載される数値を下限値及び上限値として含む意味で使用される。本発明の色素化合物は、前記硬化性着色組成物の着色成分としての使用が可能である。本発明の金属錯体化合物本発明の金属錯体化合物は、下記式1で表される化合物が金属原子または金属化合物に配位した金属錯体である。ここでの金属原子としては、Zn、Mg、Sc、Fe、Al、Cr、Si、Pt、Pd、Mo、Mn、Cu、Ni、Co、TiO、またはVOが例示され、好ましくは、Zn、Mg、Sc、Fe、Al、Mn、Cu、Ni、Co、TiO、またはVOであり、より好ましくは、Zn、CuまたはCoである。金属化合物としては、Zn、Cu、Ni、Feが例示され、Zn、Cuが好ましい。式1式1中、R1、R2、R3、およびR4は、それぞれ、水素原子または置換基を表す。Y1およびY2は、それぞれ、酸素原子、硫黄原子、または-NH-を表す。A1およびA2は、それぞれ、含窒素環を表す。本発明ではこのような骨格を有することにより、従来知られるピロメテン染料が窒素2配位、酸素2配位の4配位構造をとるのに対し、本発明では酸素原子より亜鉛等の中心金属への親和性が高い窒素4配位構造となり、中心金属へのより高い親和性を発現することで剛直性が増す。その結果、スソ切れのよいアザピロメテン染料を提供できる。そのため、R1~R4がどのような置換基であっても、本発明の効果を奏する。式1で表される化合物は、好ましくは下記式2で表され、より好ましくは下記式3で表される。式3で表される化合物を採用することにより、耐熱性が向上する傾向にある。式2式2中、R1、R2、R3、およびR4は、それぞれ、水素原子または置換基を表す。X1およびX2は、それぞれ、酸素原子、硫黄原子、または窒素原子を表す。A3およびA4は、それぞれ、含窒素芳香族環を表す。X1およびX2を酸素原子、硫黄原子または窒素原子とすることにより、かかる部位にプロトンが存在しなくなり、より平面に近い錯体が得られ、本発明の効果がより効果的に発揮される。式3式3中、R1、R2、R3、およびR4は、それぞれ、水素原子または置換基を表す。A5およびA6は、それぞれ、含窒素芳香族環を表す。Maは、金属原子または金属化合物を表し、Z1は、Maと結合可能な基を表し、aは0、1または2を表す。上記式1~3におけるR1~R4で表される置換基について説明する。上記式1~3におけるR1~R4で表される置換基は、それぞれ同義であり、好ましい範囲も同義である。R1~R4で表される置換基は、例えば、ハロゲン原子例えば、フッ素、塩素、臭素、アルキル基好ましくは炭素数1~48、より好ましくは炭素数1~24の、直鎖、分岐鎖、または環状のアルキル基で、例えば、メチル基、エチル基、プロピル基、イソプロピル基、ブチル基、tert-ブチル基、ペンチル基、ヘキシル基、ヘプチル基、オクチル基、2-エチルヘキシル基、ドデシル基、ヘキサデシル基、シクロプロピル基、シクロペンチル基、シクロヘキシル基、1-ノルボルニル基、1-アダマンチル基、アルケニル基好ましくは炭素数2~48、より好ましくは炭素数2~18のアルケニル基で、例えば、ビニル基、アリル基、3-ブテン-1-イル基、アリール基好ましくは炭素数6~48、より好ましくは炭素数6~24のアリール基で、例えば、フェニル基、ナフチル基、ヘテロ環基好ましくは炭素数1~32、より好ましくは炭素数1~18のヘテロ環基で、例えば、2-チエニル基、4-ピリジル基、2-フリル基、2-ピリミジニル基、1-ピリジル基、2-ベンゾチアゾリル基、1-イミダゾリル基、1-ピラゾリル基、ベンゾトリアゾール-1-イル基、シリル基好ましくは炭素数3~38、より好ましくは炭素数3~18のシリル基で、例えば、トリメチルシリル基、トリエチルシリル基、トリブチルシリル基、tert-ブチルジメチルシリル基、tert-ヘキシルジメチルシリル基、ヒドロキシル基、シアノ基、ニトロ基、アルコキシ基好ましくは炭素数1~48、より好ましくは炭素数1~24のアルコキシ基で、例えば、メトキシ基、エトキシ基、1-ブトキシ基、2-ブトキシ基、イソプロポキシ基、tert-ブトキシ基、ドデシルオキシ基、シクロアルキルオキシ基で、例えば、シクロペンチルオキシ基、シクロヘキシルオキシ基、アリールオキシ基好ましくは炭素数6~48、より好ましくは炭素数6~24のアリールオキシ基で、例えば、フェノキシ基、1-ナフトキシ基、ヘテロ環オキシ基好ましくは炭素数1~32、より好ましくは炭素数1~18のヘテロ環オキシ基で、例えば、1-フェニルテトラゾール-5-オキシ基、2-テトラヒドロピラニルオキシ基、シリルオキシ基好ましくは炭素数1~32、より好ましくは炭素数1~18のシリルオキシ基で、例えば、トリメチルシリルオキシ基、tert-ブチルジメチルシリルオキシ基、ジフェニルメチルシリルオキシ基、アシルオキシ基好ましくは炭素数2~48、より好ましくは炭素数2~24のアシルオキシ基で、例えば、アセトキシ基、ピバロイルオキシ基、ベンゾイルオキシ基、ドデカノイルオキシ基、アルコキシカルボニルオキシ基好ましくは炭素数2~48、より好ましくは炭素数2~24のアルコキシカルボニルオキシ基で、例えば、エトキシカルボニルオキシ基、tert-ブトキシカルボニルオキシ基、シクロアルキルオキシカルボニルオキシ基で、例えば、シクロヘキシルオキシカルボニルオキシ基、アリールオキシカルボニルオキシ基好ましくは炭素数7~32、より好ましくは炭素数7~24のアリールオキシカルボニルオキシ基で、例えば、フェノキシカルボニルオキシ基、カルバモイルオキシ基好ましくは炭素数1~48、よりこの好ましくは炭素数1~24のカルバモイルオキシ基で、例えば、N,N-ジメチルカルバモイルオキシ基、N-ブチルカルバモイルオキシ基、N-フェニルカルバモイルオキシ基、N-エチル-N-フェニルカルバモイルオキシ基、スルファモイルオキシ基好ましくは炭素数1~32、より好ましくは炭素数1~24のスルファモイルオキシ基で、例えば、N,N-ジエチルスルファモイルオキシ基、N-プロピルスルファモイルオキシ基、アルキルスルホニルオキシ基好ましくは炭素数1~38、より好ましくは炭素数1~24のアルキルスルホニルオキシ基で、例えば、メチルスルホニルオキシ基、ヘキサデシルスルホニルオキシ基、シクロヘキシルスルホニルオキシ基、アリールスルホニルオキシ基好ましくは炭素数6~32、より好ましくは炭素数6~24のアリールスルホニルオキシ基で、例えば、フェニルスルホニルオキシ基、アシル基好ましくは炭素数1~48、より好ましくは炭素数1~24のアシル基で、例えば、ホルミル基、アセチル基、ピバロイル基、ベンゾイル基、テトラデカノイル基、シクロヘキサノイル基、アルコキシカルボニル基好ましくは炭素数2~48、より好ましくは炭素数2~24のアルコキシカルボニル基で、例えば、メトキシカルボニル基、エトキシカルボニル基、オクタデシルオキシカルボニル基、シクロヘキシルオキシカルボニル基、2,6-ジ-tert-ブチル-4-メチルシクロヘキシルオキシカルボニル基、アリールオキシカルボニル基好ましくは炭素数7~32、より好ましくは炭素数7~24のアリールオキシカルボニル基で、例えば、フェノキシカルボニル基、カルバモイル基好ましくは炭素数1~48、より好ましくは炭素数1~24のカルバモイル基で、例えば、カルバモイル基、N,N-ジエチルカルバモイル基、N-エチル-N-オクチルカルバモイル基、N,N-ジブチルカルバモイル基、N-プロピルカルバモイル基、N-フェニルカルバモイル基、N-メチルN-フェニルカルバモイル基、N,N-ジシクロへキシルカルバモイル基、アミノ基好ましくは炭素数32以下、より好ましくは炭素数24以下のアミノ基で、例えば、アミノ、メチルアミノ基、N,N-ジブチルアミノ基、テトラデシルアミ基、2-エチルへキシルアミノ基、シクロヘキシルアミノ基、アニリノ基好ましくは炭素数6~32、より好ましくは6~24のアニリノ基で、例えば、アニリノ基、N-メチルアニリノ基、ヘテロ環アミノ基好ましくは炭素数1~32、より好ましくは1~18のヘテロ環アミノ基で、例えば、4-ピリジルアミノ基、カルボンアミド基好ましくは炭素数2~48、より好ましくは2~24のカルボンアミド基で、例えば、アセトアミド基、ベンズアミド基、テトラデカンアミド基、ピバロイルアミド基、シクロヘキサンアミド基、ウレイド基好ましくは炭素数1~32、より好ましくは炭素数1~24のウレイド基で、例えば、ウレイド基、N,N-ジメチルウレイド基、N-フェニルウレイド基、イミド基好ましくは炭素数36以下、より好ましくは炭素数24以下のイミド基で、例えば、N-スクシンイミド基、N-フタルイミド基、アルコキシカルボニルアミノ基好ましくは炭素数2~48、より好ましくは炭素数2~24のアルコキシカルボニルアミノ基で、例えば、メトキシカルボニルアミノ基、エトキシカルボニルアミノ基、tert-ブトキシカルボニルアミノ基、オクタデシルオキシカルボニルアミノ基、シクロヘキシルオキシカルボニルアミノ基、アリールオキシカルボニルアミノ基好ましくは炭素数7~32、より好ましくは炭素数7~24のアリールオキシカルボニルアミノ基で、例えば、フェノキシカルボニルアミノ基、スルホンアミド基好ましくは炭素数1~48、より好ましくは炭素数1~24のスルホンアミド基で、例えば、メタンスルホンアミド基、ブタンスルホンアミド基、ベンゼンスルホンアミド基、ヘキサデカンスルホンアミド基、シクロヘキサンスルホンアミド基、スルファモイルアミノ基好ましくは炭素数1~48、より好ましくは炭素数1~24のスルファモイルアミノ基で、例えば、N、N-ジプロピルスルファモイルアミノ基、N-エチル-N-ドデシルスルファモイルアミノ基、アゾ基好ましくは炭素数1~32、より好ましくは炭素数1~24のアゾ基で、例えば、フェニルアゾ基、3-ピラゾリルアゾ基、アルキルチオ基好ましくは炭素数1~48、より好ましくは炭素数1~24のアルキルチオ基で、例えば、メチルチオ基、エチルチオ基、オクチルチオ基、シクロヘキシルチオ基、アリールチオ基好ましくは炭素数6~48、より好ましくは炭素数6~24のアリールチオ基で、例えば、フェニルチオ基、ヘテロ環チオ基好ましくは炭素数1~32、より好ましくは炭素数1~18のヘテロ環チオ基で、例えば、2-ベンゾチアゾリルチオ基、2-ピリジルチオ基、1-フェニルテトラゾリルチオ基、アルキルスルフィニル基好ましくは炭素数1~32、より好ましくは炭素数1~24のアルキルスルフィニル基で、例えば、ドデカンスルフィニル基、アリールスルフィニル基好ましくは炭素数6~32、より好ましくは炭素数6~24のアリールスルフィニル基で、例えば、フェニルスルフィニル基、アルキルスルホニル基好ましくは炭素数1~48、より好ましくは炭素数1~24のアルキルスルホニル基で、例えば、メチルスルホニル基、エチルスルホニル基、プロピルスルホニル基、ブチルスルホニル基、イソプロピルスルホニル基、2-エチルヘキシルスルホニル基、ヘキサデシルスルホニル基、オクチルスルホニル基、シクロヘキシルスルホニル基、アリールスルホニル基好ましくは炭素数6~48、より好ましくは炭素数6~24のアリールスルホニル基で、例えば、フェニルスルホニル基、1-ナフチルスルホニルv、スルファモイル基好ましくは炭素数32以下、より好ましくは炭素数24以下のスルファモイル基で、例えば、スルファモイル基、N,N-ジプロピルスルファモイル基、N-エチル-N-ドデシルスルファモイル基、N-エチル-N-フェニルスルファモイル、N-シクロヘキシルスルファモイル基、スルホ基、ホスホニル基好ましくは炭素数1~32、より好ましくは炭素数1~24のホスホニル基で、例えば、フェノキシホスホニル基、オクチルオキシホスホニル基、フェニルホスホニル基、ホスフィノイルアミノ基好ましくは炭素数1~32、より好ましくは炭素数1~24のホスフィノイルアミノ基で、例えば、ジエトキシホスフィノイルアミノ基、ジオクチルオキシホスフィノイルアミノ基を表す。式1中のR1~R4の置換基がさらに置換可能な基である場合には、R1~R4で説明した置換基を有していてもよく、2個以上の置換基を有している場合には、それらの置換基は同一であっても異なっていてもよい。R1およびR4は、それぞれ、好ましくは、アリール基、ヘテロ環基、シアノ基、アルコキシカルボニル基、カルバモイル基、アルキルスルホニル基、アリールスルホニル基で表され、さらに好ましくはヘテロ環基、シアノ基、アルコキシカルボニル基、カルバモイル基である。ヘテロ環としては、ピロール環と結合する部位の隣接位に非共有電子対を有する窒素原子を有するものが好ましく、具体的にはチアゾール構造、オキサゾール構造、イミダゾール構造、チアジアゾール構造、オキサジアゾール構造、トリアゾール構造、ピリジン構造、ピラジン構造、ピリミジン構造、またはトリアジン構造を有するヘテロ環基が挙げられる。R1およびR4は、それぞれ、さらに好ましくは下記のいずれかの基である。ここで、が結合する部位である。R1およびR4は、それぞれ、特に好ましくは下記のいずれかの基である。R2およびR3は、それぞれ、好ましくは、アルキル基、アリール基、ヘテロ環基、シアノ基、アルコキシカルボニル基、カルバモイル基、ハロゲン原子であり、より好ましくはアルキル基、アリール基、ヘテロ環基である。ヘテロ環としては、チアゾール構造、オキサゾール構造、イミダゾール構造、チアジアゾール構造、オキサジアゾール構造、トリアゾール構造、ピリジン構造、ピラジン構造、ピリミジン構造、トリアジン構造を有するヘテロ環基が挙げられる。式1~3中の、R1とR2、R3とR4、はそれぞれ互いに結合して5員、6員、若しくは7員の、飽和環または不飽和環を形成していてもよい。形成される5員、6員、若しくは7員の環が、さらに置換可能な基である場合には、前記R1~R4で説明した置換基で置換されていてもよく、2個以上の置換基で置換されている場合には、それらの置換基は同一であっても異なっていてもよい。式3において、MaとZ1の間は、少なくとも1つは配位結合であることが好ましい。式3において、aは2~4の整数であり、aは好ましくは1である。式3において、Maは、好ましくは、Zn、Mg、Sc、Fe、Al、Cr、Si、Pt、Pd、Mo、Mn、Cu、Ni、Co、TiO、またはVOであり、より好ましくは、Zn、Mg、Sc、Fe、Al、Mn、Cu、Ni、Co、TiO、またはVOであり、特に好ましくは、Zn、CuまたはCoである。式3において、Z1は、Maとイオン結合もしくは共有結合可能な基を表す。Z1としては、テトラフルオロホウ素イオン、ヘキサフルオロリンイオン、ヘキサフルオロアンチモンイオン、トリストリフルオロメメタンスルホン酸メチドイオン、過塩素酸イオン、シアノ基、ハロゲン基塩素が好ましい、アルキルカルボン酸基酢酸基、乳酸基、デカンカルボン酸基等が挙げられる。炭素数が2~20が好ましく、2~12がより好ましく、2~8が特に好ましい。、アリールカルボン酸安息香酸基、アントラキノンカルボン酸基、ナフタレンカルボン酸基等が挙げられる。炭素数が2~20が好ましく、2~11がより好ましく、2~7が特に好ましい。、アルキルスルホン酸基メタンスルホン酸基、トリフルオロメタンスルホン酸基が挙げられる。炭素数が2~20が好ましく、2~12がより好ましく、2~8が特に好ましい。、アリールスルホン酸基、ヒドロキシル基、イミド基フタルイミド基、ジアセトイミド基、ビストリフルオロメタンスルホンイミド基等が挙げられる。炭素数が2~20が好ましく、2~12がより好ましく、2~8が特に好ましい。、アリールオキシ基フェノキシ基等が挙げられる。炭素数が2~20が好ましく、2~12がより好ましく、2~8が特に好ましい。アルキルチオ基ドデシルチオ基等が挙げられる。炭素数が2~20が好ましく、2~12がより好ましく、2~8が特に好ましい。、アリールチオ基ベンゼンチオ基が挙げられる。炭素数が2~20が好ましく、2~12がより好ましく、2~8が特に好ましい。等が挙げられる。中でも、アルキルカルボン酸基、アリールカルボン酸基、アリールスルホン酸基、イミド基が好ましく、アルキルカルボン酸基、イミド基がより好ましく、アルキルカルボン酸基が特に好ましい。A1~A6で表される置換基について説明する。A1~A6として好ましくは窒素原子を含有する芳香族環であり、具体的にはチアゾール誘導体、オキサゾール誘導体、イミダゾール誘導体、トリアゾール誘導体、チアジアゾール誘導体、オキサジアゾール誘導体、ピリジン誘導体、ピリミジン誘導体、ピラジン誘導体、およびトリアジン誘導体などが挙げられ、それらはさらに芳香族性の環を有してもよい。より好ましくは窒素原子が二つ連続した構造を持つトリアゾール誘導体、チアジアゾール誘導体、またはオキサジアゾール誘導体であり、さらに好ましくはチアジアゾール誘導体である。A1~A6で表される環が有する置換基としては、ハロゲン原子、アルキル基、またはカルバモイル基より好ましくはアルキルカルバモイル基が好ましく、アルキル基またはカルバモイル基より好ましくはアルキルカルバモイル基がさらに好ましい。本発明におけるA1~A6は、さらに好ましくは、以下の環構造である。A1~A6の環を構成している、C=Nの部分の、Cがの部分に対応し、Nがに隣接する窒素原子に相当する。本発明におけるA1~A6は、さらに好ましくは、以下の環構造である。以下に本発明で用いられる金属錯体の具体例を示すが、本願発明はこれらに限定されるものではない。下記において、縦軸がRxを示し、の部分が主骨格に結合する。また、横軸がRyを示し、の部分が窒素原子から出ている結合子に結合する。例えば、下記a-22の右半分の構造は以下のとおりとなる。下記のMがそれぞれ、以下の金属原子である化合物も好ましい。d-1:Cu、d-2:Fe、d-3、Mg、d-4:Co、d-5:Ni本発明の硬化性着色組成物に含まれるアザピロメテン化合物の製造方法の一例を示す。製造方法は下記の方法に限定されない。各工程について説明する。原料のピロール化合物は、例えば上記特許文献5を参考にして製造することができる。1ニトロソ化実験化学講座丸善出版、第五版、14巻、469~473ページの手法を参考に行うことができる。具体例としては、亜硝酸亜硝酸塩と酸を反応させることで発生させてもよいとピロールを反応させることにより、合成することが可能である。2カップリングニトロソ化ピロールとピロールとを反応させることで得られる。触媒として適当な酸を共存させることが好ましい。また脱水剤として、適当な酸無水物を共存させることが好ましい。3錯体化ジピロメテン化合物と金属源とを適当な溶媒中で反応させることで得られる。本発明の硬化性着色組成物では、式1で表される化合物を1種単独で含有してもよいし、2種以上併用してもよい。式1で表される化合物の本発明の硬化性着色組成物中における含有量としては、分子量、およびその吸光係数によって異なるが、硬化性着色組成物の全固形分に対して、1~70質量が好ましく、10~50質量がより好ましい。式1で表される化合物染料の含有量は、10質量以上であると、より良好な色濃度例えば液晶表示するのに適した色濃度が得られ、50質量以下であると、画素のパターニングがより良好になる点で有利である。また、さらに本発明の硬化性着色組成物には、その他の構造の染料化合物や顔料化合物およびその分散物を含んでもよい。染料化合物としては、着色画像の色相に影響を与えないものであればどのような構造であってもよく、例えば、アントラキノン系例えば、特開2001-108815号公報記載のアントラキノン化合物、フタロシアニン系例えば、米国特許出願公開第2008/0076044号公報記載のフタロシアニン化合物、キサンテン系例えば、シーアイアシッドレッド289CIAcidRed289、トリアリールメタン系例えば、シーアイアシッドブルー7CIAcidBlue7、シーアイアシッドブルー83CIAcidBlue83、シーアイアシッドブルー90CIAcidBlue90、シーアイソルベントブルー38CISolventBlue38、シーアイアシッドバイオレット17CIAcidViolet17、シーアイアシッドバイオレット49CIAcidViolet49、シーアイアシッドグリーン3CIAcidGreen3、スクアリリウム系、ピラゾールアゾ系、メチン系、ピラゾロンアゾ系、バルビツールアゾ系、などが挙げられる。有機溶剤に可溶な染料としては、例えばC.I.ソルベントイエロー4、C.I.ソルベントイエロー88、C.I.ソルベントイエロー14、C.I.ソルベントイエロー15、C.I.ソルベントイエロー24、C.I.ソルベントイエロー94、C.I.ソルベントイエロー98、C.I.ソルベントイエロー162、C.I.ソルベントイエロー82等が挙げられる。顔料化合物としては、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、インジゴ、チオインジゴ、イソインドリン、イソインドリノン、ピラントロンもしくはイソビオラントロン等が挙げられる。さらに詳しくは、例えば、ピグメントレッド190、ピグメントレッド224、ピグメントバイオレット29等のペリレン化合物顔料、ピグメントオレンジ43、もしくはピグメントレッド194等のペリノン化合物顔料、ピグメントバイオレット19、ピグメントバイオレット42、ピグメントレッド122、ピグメントレッド192、ピグメントレッド202、ピグメントレッド207、もしくはピグメントレッド209のキナクリドン化合物顔料、ピグメントレッド206、ピグメントオレンジ48、もしくはピグメントオレンジ49等のキナクリドンキノン化合物顔料、ピグメントイエロー147等のアントラキノン化合物顔料、ピグメントレッド168等のアントアントロン化合物顔料、ピグメントブラウン25、ピグメントバイオレット32、ピグメントオレンジ36、ピグメントイエロー120、ピグメントイエロー180、ピグメントイエロー181、ピグメントオレンジ62、もしくはピグメントレッド185等のベンズイミダゾロン化合物顔料、ピグメントイエロー93、ピグメントイエロー94、ピグメントイエロー95、ピグメントイエロー128、ピグメントイエロー166、ピグメントオレンジ34、ピグメントオレンジ13、ピグメントオレンジ31、ピグメントレッド144、ピグメントレッド166、ピグメントレッド220、ピグメントレッド221、ピグメントレッド242、ピグメントレッド248、ピグメントレッド262、もしくはピグメントブラウン23等のジスアゾ縮合化合物顔料、ピグメントイエロー13、ピグメントイエロー83、もしくはピグメントイエロー188等のジスアゾ化合物顔料、ピグメントレッド187、ピグメントレッド170、ピグメントイエロー74、ピグメントイエロー150、ピグメントレッド48、ピグメントレッド53、ピグメントオレンジ64、もしくはピグメントレッド247等のアゾ化合物顔料、ピグメントブルー60等のインダントロン化合物顔料、ピグメントグリーン7、ピグメントグリーン36、ピグメントグリーン37、ピグメントグリーン58、ピグメントブルー16、ピグメントブルー75、もしくはピグメントブルー15等のフタロシアニン化合物顔料、ピグメントブルー56、もしくはピグメントブルー61等のトリアリールカルボニウム化合物顔料、ピグメントバイオレット23、もしくはピグメントバイオレット37等のジオキサジン化合物顔料、ピグメントレッド177等のアミノアントラキノン化合物顔料、ピグメントレッド254、ピグメントレッド255、ピグメントレッド264、ピグメントレッド272、ピグメントオレンジ71、もしくはピグメントオレンジ73等のジケトピロロピロール化合物顔料、ピグメントレッド88等のチオインジゴ化合物顔料、ピグメントイエロー139、ピグメントオレンジ66等のイソインドリン化合物顔料、ピグメントイエロー109、もしくはピグメントオレンジ61等のイソインドリノン化合物顔料、ピグメントオレンジ40、もしくはピグメントレッド216等のピラントロン化合物顔料、またはピグメントバイオレット31等のイソビオラントロン化合物顔料が挙げられる。前記染料および顔料の含有量は、本発明の効果を損なわない範囲で使用でき、本発明の硬化性着色組成物の全固形分に対して、0.5質量~70質量であることが好ましい。前記染料または顔料を分散物として配合することにより本発明の硬化性着色組成物を調製する場合、特開平9-197118号公報、特開2000-239544号公報の記載に従って調製することができる。本発明では、特に黄色色素化合物を添加することにより、硬化性緑着色組成物を好ましく提供することができる。提供される硬化性緑着色組成物は、色純度が高くて、液晶表示装置および固体撮像素子に適用した場合に、表示画像の彩色が鮮やかで高いコントラストを示すものとすることができる。黄色色素化合物の添加量は、本発明の硬化性着色組成物の全固形分に対して、1質量~70質量であることが好ましく、10質量~50質量であることがより好ましい。また、本発明の式1で表される化合物を100質量部としたときに、黄色色素化合物の添加量は、10質量部~1000質量部であることが好ましく、20質量部~500質量部であることがより好ましい。[重合性化合物]本発明の着色組成物は、少なくとも一種の重合性化合物を含有することが好ましい。重合性化合物としては、例えば、少なくとも1個のエチレン性不飽和二重結合を有する付加重合性化合物を挙げることができる。具体的には、末端エチレン性不飽和結合を少なくとも1個、好ましくは2個以上有する化合物から選ばれる。このような化合物群は、当該産業分野において広く知られているものであり、本発明においてはこれらを特に限定なく用いることができる。これらは、例えば、モノマー、プレポリマー、すなわち2量体、3量体およびオリゴマー、またはそれらの混合物並びにそれらの共重合体などの化学的形態のいずれであってもよい。モノマーおよびその共重合体の例としては、不飽和カルボン酸例えば、アクリル酸、メタクリル酸、イタコン酸、クロトン酸、イソクロトン酸、マレイン酸などやそのエステル類、アミド類、並びにこれらの共重合体が挙げられ、好ましくは、不飽和カルボン酸と脂肪族多価アルコール化合物とのエステル、および不飽和カルボン酸と脂肪族多価アミン化合物とのアミド類、並びにこれらの共重合体である。また、ヒドロキシル基やアミノ基、メルカプト基等の求核性置換基を有する不飽和カルボン酸エステル或いはアミド類と、単官能若しくは多官能イソシアネート類或いはエポキシ類との付加反応物や、単官能若しくは多官能のカルボン酸との脱水縮合反応物等も好適に使用される。また、イソシアネート基やエポキシ基等の親電子性置換基を有する不飽和カルボン酸エステル或いはアミド類と、単官能若しくは多官能のアルコール類、アミン類、チオール類との付加反応物、さらに、ハロゲン基やトシルオキシ基等の脱離性置換基を有する不飽和カルボン酸エステル或いはアミド類と、単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。脂肪族多価アルコール化合物と不飽和カルボン酸とのエステルのモノマーの具体例としては、アクリル酸エステルとして、例えば、エチレングリコールジアクリレート、トリエチレングリコールジアクリレート、1,3-ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリアクリロイルオキシプロピルエーテル、トリメチロールエタントリアクリレート、ヘキサンジオールジアクリレート、1,4-シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリアクリロイルオキシエチルイソシアヌレート、ポリエステルアクリレートオリゴマー、イソシアヌール酸EO変性トリアクリレート等が挙げられる。また、メタクリル酸エステルとして、例えば、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、1,3-ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビスp-3-メタクリルオキシ-2-ヒドロキシプロポキシフェニルジメチルメタン、ビス-p-メタクリルオキシエトキシフェニルジメチルメタン等が挙げられる。さらに、イタコン酸エステルとして、例えば、エチレングリコールジイタコネート、プロピレングリコールジイタコネート、1,3-ブタンジオールジイタコネート、1,4-ブタンジオールジイタコネート、テトラメチレングリコールジイタコネート、ペンタエリスリトールジイタコネート、ソルビトールテトライタコネート等が、また、クロトン酸エステルとして、例えば、エチレングリコールジクロトネート、テトラメチレングリコールジクロトネート、ペンタエリスリトールジクロトネート、ソルビトールテトラジクロトネート等が、イソクロトン酸エステルとして、例えば、エチレングリコールジイソクロトネート、ペンタエリスリトールジイソクロトネート、ソルビトールテトライソクロトネート等が、また、マレイン酸エステルとして、例えば、エチレングリコールジマレート、トリエチレングリコールジマレート、ペンタエリスリトールジマレート、ソルビトールテトラマレート等が挙げられる。その他のエステルの例として、例えば、特公昭51-47334号公報、特開昭57-196231号公報記載の脂肪族アルコール系エステル類や、特開昭59-5240号公報、特開昭59-5241号公報、特開平2-226149号公報記載の芳香族系骨格を有するもの、特開平1-165613号公報記載のアミノ基を含有するもの等も好適に用いられる。さらに、前述のエステルモノマーは混合物としても使用することができる。また、脂肪族多価アミン化合物と不飽和カルボン酸とのアミドのモノマーの具体例としては、メチレンビス-アクリルアミド、メチレンビス-メタクリルアミド、1,6-ヘキサメチレンビス-アクリルアミド、1,6-ヘキサメチレンビス-メタクリルアミド、ジエチレントリアミントリスアクリルアミド、キシリレンビスアクリルアミド、キシリレンビスメタクリルアミド等がある。その他の好ましいアミド系モノマーの例としては、特公昭54-21726号公報に記載のシクロへキシレン構造を有すものを挙げることができる。また、イソシアネートと水酸基の付加反応を用いて製造されるウレタン系付加重合性化合物も好適であり、そのような具体例としては、例えば、特公昭48-41708号公報中に記載の、1分子に2個以上のイソシアネート基を有するポリイソシアネート化合物に、下記一般式Bで表される水酸基を含有するビニルモノマーを付加させた1分子中に2個以上の重合性ビニル基を含有するビニルウレタン化合物等が挙げられる。CH2=CRCOOCH2CHROH...B一般式B中、RおよびRは、それぞれ独立にHまたはCH3を表す。これらの重合性化合物について、その構造、単独使用か併用か、添加量等の使用方法の詳細は、硬化性着色組成物の最終的な性能設計にあわせて任意に設定できる。例えば、感度の観点では、1分子あたりの不飽和基含量が多い構造が好ましく、多くの場合は2官能以上が好ましい。また、着色硬化膜の強度を高める観点では、3官能以上のものがよく、さらに、異なる官能数異なる重合性基例えばアクリル酸エステル、メタクリル酸エステル、スチレン系化合物、ビニルエーテル系化合物のものを併用することで、感度と強度の両方を調節する方法も有効である。また、硬化性着色組成物に含有される他の成分例えば、光重合開始剤、着色剤顔料、バインダーポリマー等との相溶性、分散性に対しても、重合性化合物の選択使用法は重要な要因であり、例えば、低純度化合物の使用や2種以上の併用により相溶性を向上させうることがある。また、支持体などの硬質表面との密着性を向上させる観点で特定の構造を選択することもあり得る。着色組成物の全固形分中における重合性化合物の含有量2種以上の場合は総含有量としては、特に限定はなく、本発明の効果をより効果的に得る観点から、10質量~80質量が好ましく、15質量~75質量がより好ましく、20質量~60質量が特に好ましい。[光重合開始剤]本発明の着色組成物は、少なくとも一種の光重合開始剤を含有することが好ましい。光重合開始剤は、前記重合性化合物を重合させ得るものであれば、特に制限はなく、特性、開始効率、吸収波長、入手性、コスト等の観点で選ばれるのが好ましい。光重合開始剤としては、例えば、ハロメチルオキサジアゾール化合物およびハロメチル-s-トリアジン化合物から選択される少なくとも1つの活性ハロゲン化合物、3-アリール置換クマリン化合物、ロフィン2量体、ベンゾフェノン化合物、アセトフェノン化合物およびその誘導体、シクロペンタジエン-ベンゼン-鉄錯体およびその塩、オキシム系化合物、等が挙げられる。光重合開始剤の具体例については、特開2004-295116号公報の段落番号0070~0077に記載のものが挙げられる。中でも、重合反応が迅速である点等から、オキシム系化合物が好ましい。前記オキシム系化合物以下、オキシム系光重合開始剤ともいう。としては、特に限定はなく、例えば、特開2000-80068号公報、WO02/100903A1、特開2001-233842号公報等に記載のオキシム系化合物が挙げられる。具体的な例としては、2-O-ベンゾイルオキシム-1-[4-フェニルチオフェニル]-1,2-ブタンジオン、2-O-ベンゾイルオキシム-1-[4-フェニルチオフェニル]-1,2-ペンタンジオン、2-O-ベンゾイルオキシム-1-[4-フェニルチオフェニル]-1,2-ヘキサンジオン、2-O-ベンゾイルオキシム-1-[4-フェニルチオフェニル]-1,2-ヘプタンジオン、2-O-ベンゾイルオキシム-1-[4-フェニルチオフェニル]-1,2-オクタンジオン、2-O-ベンゾイルオキシム-1-[4-メチルフェニルチオフェニル]-1,2-ブタンジオン、2-O-ベンゾイルオキシム-1-[4-エチルフェニルチオフェニル]-1,2-ブタンジオン、2-O-ベンゾイルオキシム-1-[4-ブチルフェニルチオフェニル]-1,2-ブタンジオン、1-O-アセチルオキシム-1-[9-エチル-6-2-メチルベンゾイル-9H-カルバゾール-3-イル]エタノン、1-O-アセチルオキシム-1-[9-メチル-6-2-メチルベンゾイル-9H-カルバゾール-3-イル]エタノン、1-O-アセチルオキシム-1-[9-プロピル-6-2-メチルベンゾイル-9H-カルバゾール-3-イル]エタノン、1-O-アセチルオキシム-1-[9-エチル-6-2-エチルベンゾイル-9H-カルバゾール-3-イル]エタノン、1-O-アセチルオキシム-1-[9-エチル-6-2-ブチルベンゾイル-9H-カルバゾール-3-イル]エタノンなどが挙げられる。但し、これらに限定されるものではない。また、本発明においては、感度、径時安定性、後加熱時の着色の観点から、オキシム系化合物として、下記一般式11で表される化合物がより好ましい。前記一般式11中、RおよびXは、それぞれ独立に、1価の置換基を表し、Aは、2価の有機基を表し、Arは、アリール基を表す。nは、1~5のいずれかの整数である。Rとしては、高感度化の点から、アシル基が好ましく、具体的には、アセチル基、プロピオニル基、ベンゾイル基、トルイル基が好ましい。Aとしては、感度を高め、加熱経時による着色を抑制する点から、無置換のアルキレン基、アルキル基例えば、メチル基、エチル基、tert-ブチル基、ドデシル基で置換されたアルキレン基、アルケニル基例えば、ビニル基、アリル基で置換されたアルキレン基、アリール基例えば、フェニル基、p-トリル基、キシリル基、クメニル基、ナフチル基、アンスリル基、フェナントリル基、スチリル基で置換されたアルキレン基が好ましい。Arとしては、感度を高め、加熱経時による着色を抑制する点から、置換または無置換のフェニル基が好ましい。置換フェニル基の場合、その置換基としては、例えば、フッ素原子、塩素原子、臭素原子、ヨウ素原子等のハロゲン基が好ましい。Xとしては、溶剤溶解性と長波長領域の吸収効率向上の点から、置換基を有してもよいアルキル基、置換基を有してもよいアリール基、置換基を有してもよいアルケニル基、置換基を有してもよいアルキニル基、置換基を有してもよいアルコキシ基、置換基を有してもよいアリールオキシ基、置換基を有してもよいアルキルチオキシ基、置換基を有してもよいアリールチオキシ基、置換基を有してもよいアミノ基が好ましい。また、一般式11におけるnは1または2が好ましい。また、本発明の硬化性着色組成物には、上記の光重合開始剤のほかに、特開2004-295116号公報の段落番号0079に記載の他の公知の光重合開始剤を使用してもよい。光重合開始剤は、1種単独でまたは2種以上を組み合わせて含有することができる。光重合開始剤の硬化性着色組成物の全固形分中における含有量2種以上の場合は総含有量は、本発明の効果をより効果的に得る観点から、3質量~20質量が好ましく、4質量~19質量がより好ましく、5質量~18質量が特に好ましい。増感剤重合開始剤助剤本発明では増感剤重合開始剤助剤を添加することも好ましい。増感剤を含有することにより、露光感度向上に有効であり、露光光源がg,h線混合線の場合に特に有効である。増感剤としては、アントラセン誘導体、アクリドン誘導体、チオキサントン誘導体、クマリン誘導体、ベーススチリル誘導体、ジスチリルベンゼン誘導体が好ましい。アントラセン誘導体としては、アントラセン、9,10-ジブトキシアントラセン、9,10-ジクロロアントラセン、2-エチル-9,10-ジメトキシアントラセン、9-ヒドロキシメチルアントラセン、9-ブロモアントラセン、9-クロロアントラセン、9,10-ジブロモアントラセン、2-エチルアントラセン、9,10-ジメトキシアントラセンが好ましい。アクリドン誘導体としては、アクリドン、N-ブチル-2-クロロアクリドン、N-メチルアクリドン、2-メトキシアクリドン、N-エチル-2-メトキシアクリドンが好ましい。チオキサントン誘導体としては、チオキサントン、ジエチルチオキサントン、1-クロロ-4-プロポキシチオキサントン、2-クロロチオキサントンが好ましい。クマリン誘導体としては、クマリン-1、クマリン-6H、クマリン-110、クマリン-102が好ましい。ベーススチリル誘導体としては、2-4-ジメチルアミノスチリルベンゾオキサゾール、2-4-ジメチルアミノスチリルベンゾチアゾール、2-4-ジメチルアミノスチリルナフトチアゾールが挙げられる。ジスチリルベンゼン誘導体としては、ジスチリルベンゼン、ジ4-メトキシスチリルベンゼン、ジ3,4,5-トリメトキシスチリルベンゼンが挙げられる。増感剤の具体例としては、下記が挙げられる。なお、下記において、Meはメチル基、Etはエチル基、Buはブチル基を表す。本発明における増感剤の含有量は、式1で表される化合物100重量部に対して、0.1~10重量部であることが好ましく、0.5~10重量部であることがより好ましい。[有機溶剤]本発明の硬化性着色組成物は、少なくとも一種の有機溶剤を含有することができる。有機溶剤は、並存する各成分の溶解性や硬化性着色組成物としたときの塗布性を満足できるものであれば、基本的には特に制限はなく、特に、バインダーの溶解性、塗布性、安全性を考慮して選ばれることが好ましい。有機溶剤としては、エステル類として、例えば、酢酸エチル、酢酸-n-ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、オキシ酢酸アルキルエステル類例:オキシ酢酸メチル、オキシ酢酸エチル、オキシ酢酸ブチル具体的には、メトキシ酢酸メチル、メトキシ酢酸エチル、メトキシ酢酸ブチル、エトキシ酢酸メチル、エトキシ酢酸エチル等が挙げられる。、3-オキシプロピオン酸アルキルエステル類例:3-オキシプロピオン酸メチル、3-オキシプロピオン酸エチル等具体的には、3-メトキシプロピオン酸メチル、3-メトキシプロピオン酸エチル、3-エトキシプロピオン酸メチル、3-エトキシプロピオン酸エチル等が挙げられる。、2-オキシプロピオン酸アルキルエステル類例:2-オキシプロピオン酸メチル、2-オキシプロピオン酸エチル、2-オキシプロピオン酸プロピル等具体的には、2-メトキシプロピオン酸メチル、2-メトキシプロピオン酸エチル、2-メトキシプロピオン酸プロピル、2-エトキシプロピオン酸メチル、2-エトキシプロピオン酸エチル等が挙げられる。、2-オキシ-2-メチルプロピオン酸メチル、2-オキシ-2-メチルプロピオン酸エチル具体的には、2-メトキシ-2-メチルプロピオン酸メチル、2-エトキシ-2-メチルプロピオン酸エチル等が挙げられる。、ピルビン酸メチル、ピルビン酸エチル、ピルビン酸プロピル、アセト酢酸メチル、アセト酢酸エチル、2-オキソブタン酸メチル、2-オキソブタン酸エチル等が挙げられる。また、エーテル類としては、例えば、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート、プロピレングリコールモノエチルエーテルアセテート、プロピレングリコールモノプロピルエーテルアセテート等が挙げられる。ケトン類としては、例えば、メチルエチルケトン、シクロヘキサノン、2-ヘプタノン、3-ヘプタノン等が挙げられる。芳香族炭化水素類としては、例えば、トルエン、キシレン等が好適に挙げられる。これらの有機溶剤は、前述の各成分の溶解性、およびアルカリ可溶性バインダーを含む場合はその溶解性、塗布面状の改良などの観点から、2種以上を混合することも好ましい。この場合、特に好ましくは、3-エトキシプロピオン酸メチル、3-エトキシプロピオン酸エチル、エチルセロソルブアセテート、乳酸エチル、ジエチレングリコールジメチルエーテル、酢酸ブチル、3-メトキシプロピオン酸メチル、2-ヘプタノン、シクロヘキサノン、エチルカルビトールアセテート、ブチルカルビトールアセテート、プロピレングリコールメチルエーテル、およびプロピレングリコールメチルエーテルアセテートから選択される2種以上で構成される混合溶液である。有機溶剤の硬化性着色組成物中における含有量としては、組成物中の全固形分濃度が10質量~80質量になる量が好ましく、15質量~60質量になる量がより好ましい。[他の成分]本発明の硬化性着色組成物は、上述の各成分に加えて、本発明の効果を損なわない範囲で、さらに、アルカリ可溶性バインダー、架橋剤などの他の成分を含んでいてもよい。-アルカリ可溶性バインダー-アルカリ可溶性バインダーは、アルカリ可溶性を有すること以外は、特に限定はなく、好ましくは、耐熱性、現像性、入手性等の観点から選択することができる。アルカリ可溶性バインダーとしては、線状有機高分子重合体であり、且つ、有機溶剤に可溶で、弱アルカリ水溶液で現像できるものが好ましい。このような線状有機高分子重合体としては、側鎖にカルボン酸を有するポリマー、例えば、特開昭59-44615号、特公昭54-34327号、特公昭58-12577号、特公昭54-25957号、特開昭59-53836号、特開昭59-71048号の各公報に記載されているような、メタクリル酸共重合体、アクリル酸共重合体、イタコン酸共重合体、クロトン酸共重合体、マレイン酸共重合体、部分エステル化マレイン酸共重合体等が挙げられ、同様に側鎖にカルボン酸を有する酸性セルロース誘導体が有用である。上述したものの他、本発明におけるアルカリ可溶性バインダーとしては、水酸基を有するポリマーに酸無水物を付加させたもの等や、ポリヒドロキシスチレン系樹脂、ポリシロキサン系樹脂、ポリ2-ヒドロキシエチルメタアクリレート、ポリビニルピロリドンやポリエチレンオキサイド、ポリビニルアルコール、等も有用である。また、線状有機高分子重合体は、親水性を有するモノマーを共重合したものであってもよい。この例としては、アルコキシアルキルメタアクリレート、ヒドロキシアルキルメタアクリレート、グリセロールメタアクリレート、メタアクリルアミド、N-メチロールアクリルアミド、2級若しくは3級のアルキルアクリルアミド、ジアルキルアミノアルキルメタアクリレート、モルホリンメタアクリレート、N-ビニルピロリドン、N-ビニルカプロラクタム、ビニルイミダゾール、ビニルトリアゾール、メチルメタアクリレート、エチルメタアクリレート、分岐若しくは直鎖のプロピルメタアクリレート、分岐若しくは直鎖のブチルメタアクリレート、または、フェノキシヒドロキシプロピルメタアクリレート、等が挙げられる。その他、親水性を有するモノマーとしては、テトラヒドロフルフリル基、燐酸基、燐酸エステル基、4級アンモニウム塩基、エチレンオキシ鎖、プロピレンオキシ鎖、スルホン酸基およびその塩由来の基、モルホリノエチル基等を含んでなるモノマー等も有用である。また、アルカリ可溶性バインダーは、架橋効率を向上させるために、重合性基を側鎖に有してもよく、例えば、アリル基、メタアクリル基、アリルオキシアルキル基等を側鎖に含有するポリマー等も有用である。上述の重合性基を含有するポリマーの例としては、市販品のKSレジスト-106大阪有機化学工業株製、サイクロマーPシリーズダイセル化学工業株製等が挙げられる。また、硬化皮膜の強度を上げるためにアルコール可溶性ナイロンや2,2-ビス-4-ヒドロキシフェニル-プロパンとエピクロロヒドリンとのポリエーテル等も有用である。これら各種アルカリ可溶性バインダーの中でも、耐熱性の観点からは、ポリヒドロキシスチレン系樹脂、ポリシロキサン系樹脂、アクリル系樹脂、アクリルアミド系樹脂、アクリル/アクリルアミド共重合体樹脂が好ましく、現像性制御の観点からは、アクリル系樹脂、アクリルアミド系樹脂、アクリル/アクリルアミド共重合体樹脂が好ましい。前記アクリル系樹脂としては、ベンジルメタアクリレート、メタアクリル酸、ヒドロキシエチルメタアクリレート、メタアクリルアミド等から選ばれるモノマーからなる共重合体や、市販品のKSレジスト-106大阪有機化学工業株製、サイクロマーPシリーズダイセル化学工業株製等が好ましい。アルカリ可溶性バインダーは、現像性、液粘度等の観点から、重量平均分子量GPC法で測定されたポリスチレン換算値が1000~2×105の重合体が好ましく、2000~1×105の重合体がより好ましく、5000~5×104の重合体が特に好ましい。-架橋剤-本発明の硬化性着色組成物に補足的に架橋剤を用い、硬化性着色組成物を硬化させてなる着色硬化膜の硬度をより高めることもできる。架橋剤としては、架橋反応により膜硬化を行なえるものであれば、特に限定はなく、例えば、aエポキシ樹脂、bメチロール基、アルコキシメチル基、およびアシロキシメチル基から選ばれる少なくとも1つの置換基で置換された、メラミン化合物、グアナミン化合物、グリコールウリル化合物またはウレア化合物、cメチロール基、アルコキシメチル基、およびアシロキシメチル基から選ばれる少なくとも1つの置換基で置換された、フェノール化合物、ナフトール化合物またはヒドロキシアントラセン化合物、が挙げられる。中でも、多官能エポキシ樹脂が好ましい。架橋剤の具体例などの詳細については、特開2004-295116号公報の段落番号0134~0147の記載を参照することができる。-界面活性剤-本発明の硬化性着色組成物は、界面活性剤を含んでいても良い。界面活性剤としては、アニオン系、カチオン系、ノニオン系、または、両性のいずれでも使用することができるが、好ましい界面活性剤はノニオン系界面活性剤である。ノニオン系界面活性剤の例としては、ポリオキシエチレン高級アルキルエーテル類、ポリオキシエチレン高級アルキルフェニルエーテル類、ポリオキシエチレングリコールの高級脂肪酸ジエステル類、シリコーン系、フッ素系界面活性剤を挙げることができる。また、以下商品名で、KP信越化学工業株製、ポリフロー共栄社化学株製、エフトップJEMCO社製、メガファックDIC株製、フロラード住友スリーエム株製、アサヒガード、サーフロン旭硝子株製PolyFoxOMNOVA社製等の各シリーズを挙げることができる。また、界面活性剤として、下記の構成単位Aおよび構成単位Bを繰り返し単位として含み、ゲルパーミエーションクロマトグラフィで測定されるポリスチレン換算の重量平均分子量Mwが1,000~10,000である共重合体を好ましい例として挙げることができる。構成単位AおよびB中、R1およびR3はそれぞれ独立に、水素原子またはメチル基を表し、R2は炭素数1~4の直鎖アルキレン基を表し、R4は水素原子または炭素数1~4のアルキル基を表し、Lは炭素数3~6のアルキレン基を表し、下記式:R5は、炭素数1~4のアルキル基を表し、相溶性と被塗布面に対する濡れ性の点で、炭素数1~3のアルキル基が好ましく、炭素数2または3のアルキル基がより好ましいで表される分岐アルキレン基であることが好ましく、pおよびqは重合比を表す重量百分率であり、pは10重量~80重量の数値を表し、qは20重量~90重量の数値を表し、rは1~18の整数を表し、nは1~10の整数を表す。構成単位Aおよび構成単位Bを繰り返し単位として含む共重合体である界面活性剤の重量平均分子量Mwは、1,500~5,000がより好ましい。これらの界面活性剤は、1種単独でまたは2種以上を混合して使用することができる。本発明の硬化性着色組成物における界面活性剤の添加量は、他の成分の合計質量100部に対して、10重量部以下であることが好ましく、0.01~10重量部であることがより好ましく、0.01~1重量部であることがさらに好ましい。-その他の添加物-本発明の硬化性着色組成物には、必要に応じて、各種添加物、例えば、充填剤、上記以外の高分子化合物、密着促進剤、酸化防止剤、紫外線吸収剤、凝集防止剤等を配合することができる。これらの添加物としては、特開2004-295116号公報の段落番号0155~0156に記載のものを挙げることができる。本発明の硬化性着色組成物においては、特開2004-295116号公報の段落番号0078に記載の増感剤や光安定剤、同公報の段落番号0081に記載の熱重合防止剤を含有することができる。また、非露光領域のアルカリ溶解性を促進し、硬化性着色組成物の現像性の更なる向上を図る場合には、該組成物に有機カルボン酸、好ましくは分子量1000以下の低分子量有機カルボン酸の添加を行なうことが好ましい。具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸;シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸;トリカルバリル酸、アコニット酸、カンホロン酸等の脂肪族トリカルボン酸;安息香酸、トルイル酸、クミン酸、ヘメリト酸、メシチレン酸等の芳香族モノカルボン酸;フタル酸、イソフタル酸、テレフタル酸、トリメリト酸、トリメシン酸、メロファン酸、ピロメリト酸等の芳香族ポリカルボン酸;フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等のその他のカルボン酸が挙げられる。硬化性着色組成物の製造方法本発明の硬化性着色組成物は、前述の各成分と必要に応じて任意成分とを混合することで調製される。なお、硬化性着色組成物の調製に際しては、硬化性着色組成物を構成する各成分を一括配合してもよいし、各成分を溶剤に溶解分散した後に逐次配合してもよい。また、配合する際の投入順序や作業条件は特に制約を受けない。例えば、全成分を同時に溶剤に溶解分散して組成物を調製してもよいし、必要に応じては、各成分を適宜2つ以上の溶液分散液としておいて、使用時塗布時にこれらを混合して組成物として調製してもよい。上記のようにして調製された硬化性着色組成物は、好ましくは、孔径0.01μm~3.0μm、より好ましくは孔径0.05μm~0.5μm程度のフィルタなどを用いて濾別した後、使用に供することができる。本発明の硬化性着色組成物は、色相およびコントラストに優れた着色硬化膜を形成することができるため、液晶表示装置LCDや固体撮像素子例えば、CCD、CMOS等に用いられるカラーフィルタなどの着色画素形成用として、また、印刷インキ、インクジェットインキ、および塗料などの作製用途として好適に用いることができる。特に、液晶表示装置用の着色画素形成用途に好適である。カラーフィルタおよびその製造方法本発明のカラーフィルタは、基板上に着色領域を設けて構成されたものである。基板上の着色領域は、カラーフィルタの各画素をなす例えば赤R、緑G、青B等の着色膜で構成されている。本発明のカラーフィルタは、所定の構造を持つジアリールメタン化合物を含ませて形成されるので、画像表示したときの彩色が鮮やかでコントラストが高く、特に液晶表示装置用として好適である。本発明のカラーフィルタは、アリールメタン化合物を含有して硬化された着色領域着色パターンを形成できる方法であれば、いずれの方法で形成されてもよい。好ましくは、本発明の硬化性着色組成物を用いて作製される。本発明のカラーフィルタの製造方法は、支持体上に既述の硬化性着色組成物を塗布し、着色層着色組成物層ともいう。を形成する工程Aと、工程Aにて形成された着色組成物層を好ましくはマスクを介してパターン状に露光し、塗布膜の未硬化部を現像液で現像除去して着色領域着色パターンを形成する工程Bとを設けて構成されている。これらの工程を経ることで、各色3色或いは4色の画素からなる着色パターンが形成され、カラーフィルタを得ることができる。また、本発明のカラーフィルタの製造方法では、特に、工程Bで形成された着色パターンに対して紫外線を照射する工程Cと、工程Cで紫外線が照射された着色パターンに対して加熱処理を行なう工程Dとをさらに設けた態様が好ましい。このような方法により、液晶表示素子や固体撮像素子に用いられるカラーフィルタをプロセス上の困難性が少なく、高品質で、かつ低コストに作製することができる。以下、本発明のカラーフィルタの製造方法について、より具体的に説明する。-工程A-本発明のカラーフィルタの製造方法では、まず、支持体上に直接または他の層を介して、既述の本発明の硬化性着色組成物を所望の塗布方法により塗布して、硬化性着色組成物からなる塗布膜着色組成物層を形成し、その後、必要に応じて、予備硬化プリベークを行ない、該硬化性着色組成物層を乾燥させる。支持体としては、例えば、液晶表示素子等に用いられる無アルカリガラス、ソーダガラス、パイレックス登録商標ガラス、石英ガラス、およびこれらに透明導電膜を付着させたものや、固体撮像素子等に用いられる光電変換素子基板、例えば、シリコーン基板や、プラスチック基板等が挙げられる。また、これらの支持体上には、各画素を隔離するブラックマトリクスが形成されていたり、密着促進等のために透明樹脂層が設けられたりしていてもよい。また、支持体上には必要により、上部の層との密着改良、物質の拡散防止、或いは表面の平坦化のために、下塗り層を設けてもよい。また、プラスチック基板は、その表面に、ガスバリヤー層および/または耐溶剤性層を有していることが好ましい。このほか、支持体として、薄膜トランジスターTFT方式カラー液晶表示装置の薄膜トランジスターTFTが配置された駆動用基板以下、TFT方式液晶駆動用基板という。を用い、この駆動用基板上にも、本発明の硬化性着色組成物を用いてなる着色パターンを形成し、カラーフィルタを作製することができる。TFT方式液晶駆動用基板における基板としては、例えば、ガラス、シリコーン、ポリカーボネート、ポリエステル、芳香族ポリアミド、ポリアミドイミド、ポリイミド等を挙げることができる。これらの基板には、所望により、シランカップリング剤等による薬品処理、プラズマ処理、イオンプレーティング、スパッタリング、気相反応法、真空蒸着等の適宜の前処理を施しておくこともできる。例えば、TFT方式液晶駆動用基板の表面に、窒化ケイ素膜等のパッシベーション膜を形成した基板を用いることができる。本発明の硬化性着色組成物を、直接または他の層を介して基板に回転塗布、スリット塗布、流延塗布、ロール塗布、バー塗布、インクジェット等の塗布方法により塗布して、硬化性着色組成物の塗布膜を形成することができる。塗布工程において、本発明の硬化性着色組成物を基板に塗布する方法としては、特に限定されるものではないが、スリットアンドスピン法、スピンレス塗布法等のスリットノズルを用いる方法以下、スリットノズル塗布法というが好ましい。スリットノズル塗布法において、スリットアンドスピン塗布法とスピンレス塗布法は、塗布基板の大きさによって条件は異なるが、例えば、スピンレス塗布法により第五世代のガラス基板1100mm×1250mmを塗布する場合、スリットノズルからの硬化性着色組成物の吐出量は、通常、500マイクロリットル/秒~2000マイクロリットル/秒、好ましくは800マイクロリットル/秒~1500マイクロリットル/秒であり、また、塗工速度は、通常、50mm/秒~300mm/秒、好ましくは100mm/秒~200mm/秒である。また、塗布工程で用いられる硬化性着色組成物の固形分としては、通常、10~20、好ましくは13~18である。基板上に本発明の硬化性着色組成物による塗布膜を形成する場合、該塗布膜の厚みプリベーク処理後としては、一般に0.3μm~5.0μmであり、望ましくは0.5μm~40μm、最も望ましくは0.5μm~3.0μmである。また、固体撮像素子用のカラーフィルタの場合であれば、塗布膜の厚みプリベーク処理後は、0.5μm~5.0μmの範囲が好ましい。塗布工程において、通常は、塗布後にプリベーク処理を施す。必要によっては、プリベーク前に真空処理を施すこともできる。真空乾燥の条件は、真空度が、通常、0.1torr~1.0torr、好ましくは0.2torr~0.5torr程度である。また、プリベーク処理は、ホットプレート、オーブン等を用いて50°C~140°Cの温度範囲で、好ましくは70°C~110°C程度であり、10秒~300秒の条件にて行うことができる。なお、プリベーク処理には、高周波処理などを併用してもよい。高周波処理は単独でも使用可能である。プリベークの条件としては、ホットプレートやオーブンを用いて、70°C~130°Cで、0.5分間~15分間程度加熱する条件が挙げられる。また、硬化性着色組成物により形成される着色組成物層の厚みは、目的に応じて適宜選択される。液晶表示装置用カラーフィルタにおいては、0.2μm~5.0μmの範囲が好ましく、1.0μm~4.0μmの範囲がさらに好ましく、1.5μm~3.5μmの範囲が最も好ましい。また、固体撮像素子用カラーフィルタにおいては、0.2μm~5.0μmの範囲が好ましく、0.3μm~2.5μmの範囲がさらに好ましく、0.3μm~1.5μmの範囲が最も好ましい。なお、着色組成物層の厚みは、プリベーク後の膜厚である。-工程B-続いて、本発明のカラーフィルタの製造方法では、支持体上に前述のようにして形成された着色組成物からなる塗布膜着色組成物層に対し、例えばフォトマスクを介して露光が行なわれる。露光に適用し得る光もしくは放射線としては、g線、h線、i線、j線、KrF光、ArF光が好ましく、特にi線が好ましい。照射光にi線を用いる場合、100mJ/cm2~10000mJ/cm2の露光量で照射することが好ましい。また、その他の露光光線としては、超高圧、高圧、中圧、低圧の各水銀灯、ケミカルランプ、カーボンアーク灯、キセノン灯、メタルハライド灯、可視および紫外の各種レーザー光源、蛍光灯、タングステン灯、太陽光等も使用できる。~レーザー光源を用いた露光工程~レーザー光源を用いた露光方式では、光源として紫外光レーザーを用いる。照射光は、波長が300nm~380nmの範囲である波長の範囲の紫外光レーザーが好ましく、さらに好ましくは300nm~360nmの範囲の波長である紫外光レーザーがレジストの感光波長に合致しているという点で好ましい。具体的には、特に出力が大きく、比較的安価な固体レーザーのNd:YAGレーザーの第三高調波355nmや、エキシマレーザーのXeCl308nm、XeF353nmを好適に用いることができる。被露光物パターンの露光量としては、1mJ/cm2~100mJ/cm2の範囲であり、1mJ/cm2~50mJ/cm2の範囲がより好ましい。露光量がこの範囲であると、パターン形成の生産性の点で好ましい。露光装置としては、特に制限はないが市販されているものとしては、Callistoブイテクノロジー株式会社製やEGISブイテクノロジー株式会社製やDF2200G大日本スクリーン株製などが使用可能である。また上記以外の装置も好適に用いられる。液晶表示装置用のカラーフィルタを製造する際には、プロキシミテイ露光機、ミラープロジェクション露光機により、主として、h線、i線を使用した露光が好ましく用いられる。また、固体撮像素子用のカラーフィルタを製造する際には、ステッパー露光機にて、主として、i線を使用することが好ましい。なお、TFT方式液晶駆動用基板を用いてカラーフィルタを製造する際には、用いられるフォトマスクは、画素着色パターンを形成するためのパターンの他、スルーホール或いはコの字型の窪みを形成するためのパターンが設けられているものが使用される。上記のようにして露光された着色組成物層は加熱することができる。また、露光は、着色組成物層中の色材の酸化褪色を抑制するために、チャンバー内に窒素ガスを流しながら行なうことができる。続いて、露光後の着色組成物層に対して、現像液にて現像が行なわれる。これにより、ネガ型もしくはポジ型の着色パターンレジストパターンを形成することができる。現像工程では、露光後の塗布膜の未硬化部を現像液に溶出させ、硬化分のみを基板上に残存させる。現像液は、未硬化部における着色組成物の塗布膜着色組成物層を溶解する一方、硬化部を溶解しないものであれば、いずれのものも用いることができる。例えば、種々の有機溶剤の組み合わせやアルカリ性水溶液を用いることができる。現像に用いられる有機溶剤としては、本発明の硬化性着色組成物を調製する際に使用できる既述の溶剤が挙げられる。前記アルカリ性水溶液としては、例えば、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、1,8-ジアザビシクロ-[5,4,0]-7-ウンデセン等のアルカリ性化合物を、濃度が0.001質量~10質量、好ましくは0.01質量~1質量となるように溶解したアルカリ性水溶液が挙げられる。現像液がアルカリ性水溶液である場合、アルカリ濃度は、好ましくはpH11~13、さらに好ましくはpH11.5~12.5となるように調整するのがよい。アルカリ性水溶液には、例えば、メタノール、エタノール等の水溶性有機溶剤や界面活性剤等を適量添加することもできる。現像温度としては、通常は20°C~30°Cであり、現像時間としては20秒~90秒である。現像は、デイップ方式、シャワー方式、スプレー方式などいずれでもよく、これにスウィング方式、スピン方式、超音波方式などを組み合わせてもよい。現像液に触れる前に、被現像面を予め水等で湿しておいて、現像ムラを防ぐこともできる。また、基板を傾斜させて現像することもできる。また、固体撮像素子用のカラーフィルタを製造する場合にはパドル現像も用いられる。現像処理後は、余剰の現像液を洗浄除去するリンス処理を経て、乾燥を施した後、硬化を完全なものとするために、加熱処理ポストベークが施される。リンス工処理は、通常は純水で行なうが、省液のために、最終洗浄で純水を用い、洗浄初期は使用済の純水を使用したり、また、基板を傾斜させて洗浄したり、超音波照射を併用したりする方法を用いてもよい。リンス処理後、水切り、乾燥をした後には通常、約200°C~250°Cの加熱処理を行なわれる。この加熱処理ポストベークは、現像後の塗布膜を、上記条件になるようにホットプレートやコンベクションオーブン熱風循環式乾燥機、高周波加熱機等の加熱手段を用いて、連続式或いはバッチ式で行なうことができる。以上の各工程を、所望の色相数に合わせて各色毎に順次繰り返し行うことにより、複数色の着色された硬化膜着色パターンが形成されてなるカラーフィルタを作製することができる。本発明のカラーフィルタは、コントラストが高く、色濃度ムラの小さい、色特性の良好であることから、固体撮像素子または液晶表示素子に好適に用いることができる。-工程C-本発明のカラーフィルタの製造方法では、特に、本発明の硬化性着色組成物を用いて形成された着色パターン画素に対して、紫外線照射による後露光を行なうこともできる。-工程D-上記のような紫外線照射による後露光が行なわれた着色パターンに対して、さらに加熱処理を行なうことが好ましい。形成された着色パターンを加熱処理いわゆるポストベーク処理することにより、着色パターンをさらに硬化させることができる。この加熱処理は、例えば、ホットプレート、各種ヒーター、オーブンなどにより行なうことができる。加熱処理の際の温度としては、100°C~300°Cであることが好ましく、さらに好ましくは、150°C~250°Cである。また、加熱時間は、10分~120分程度が好ましい。このようにして得られた着色パターンは、カラーフィルタにおける画素を構成する。複数の色相の画素を有するカラーフィルタの作製においては、上記の工程A、工程B、および必要に応じて工程Cや工程Dを所望の色数に合わせて繰り返せばよい。なお、単色の着色組成物層の形成、露光、現像が終了する毎に1色毎に、前記工程Cおよび/または工程Dを行なってもよいし、所望の色数の全ての着色組成物層の形成、露光、現像が終了した後に、一括して前記工程Cおよび/または工程Dを行なってもよい。本発明のカラーフィルタの製造方法により得られたカラーフィルタ本発明のカラーフィルタは、本発明の硬化性着色組成物を用いていることから、色相およびコントラストに優れている。本発明のカラーフィルタは、液晶表示素子や固体撮像素子に用いることが可能であり、特に液晶表示装置の用途に好適である。液晶表示装置に用いた場合、染料を着色剤として用い、良好な色相を達成しながら、分光特性およびコントラストに優れた画像の表示が可能になる。本発明の硬化性着色組成物の用途としては、上記において主にカラーフィルタの着色パターンの形成用途を中心に説明したが、カラーフィルタを構成する着色パターン画素を隔離するブラックマトリックスの形成にも適用することができる。基板上のブラックマトリックスは、カーボンブラック、チタンブラックなどの黒色顔料の加工顔料を含有する硬化性着色組成物を用い、塗布、露光、および現像の各工程を経て、その後、必要に応じて、ポストベークすることにより形成することができる。液晶表示装置および固体撮像素子本発明の液晶表示素子および固体撮像素子は、本発明のカラーフィルタを備えてなるものである。より具体的には、例えば、カラーフィルタの内面側に配向膜を形成し、電極基板と対向させ、間隙部に液晶を満たして密封することにより、本発明の液晶表示素子であるパネルが得られる。また、例えば、受光素子上にカラーフィルタを形成することにより、本発明の固体撮像素子が得られる。液晶表示装置の定義や各表示装置の詳細については、例えば電子ディスプレイデバイス佐々木昭夫著、株工業調査会1990年発行、ディスプレイデバイス伊吹順章著、産業図書株平成元年発行などに記載されている。また、液晶表示装置については、例えば次世代液晶ディスプレイ技術内田龍男編集、株工業調査会1994年発行に記載されている。本発明が適用できる液晶表示装置に特に制限はなく、例えば、上記の次世代液晶ディスプレイ技術に記載されている色々な方式の液晶表示装置に適用できる。本発明のカラーフィルタは、中でも特に、カラーTFT方式の液晶表示装置に対して有効である。カラーTFT方式の液晶表示装置については、例えばカラーTFT液晶ディスプレイ共立出版株1996年発行に記載されている。さらに、本発明はIPSなどの横電界駆動方式、MVAなどの画素分割方式などの視野角が拡大された液晶表示装置や、STN、TN、VA、OCS、FFS、およびR-OCB等にも適用できる。また、本発明のカラーフィルタは、明るく高精細なCOAColorfilterOnArray方式にも供することが可能である。本発明のカラーフィルタを液晶表示素子に用いると、従来公知の冷陰極管の三波長管と組み合わせたときに高いコントラストを実現できるが、さらに、赤、緑、青のLED光源RGB-LEDをバックライトとすることによって輝度が高く、また、色純度の高い色再現性の良好な液晶表示装置を提供することができる。色順に説明すると、青発光ダイオードとしては、窒化ガリウムGaNを主材料とするものが挙げられ、具体的には、サファイア基板/n-GaN/n-Al0.15Ga0.85N/MQWまたはSQW層/p-Al0.15Ga0.85N/p-GaN/電極の層構成を有するものがある。ここで、MQWまたはSQW層とは、マルチ量子井戸構造MQWまたはシングル量子井戸構造SQWのことである。これら量子井戸構造を構成する材料としては、InxGaN1-xNが例示でき、x=0.2で青色の発色、x=0.4程度で緑色の発色となる。この材料では、Inインジウム組成を増やすと緑発光が得られるが、In組成の増加に伴い結晶性が悪くなるので、発光効率が低下する。充分な発光輝度を確保する別の材料として、GaInN緑色LEDを使うか、GaInN青色LED緑色蛍光体という組合せを使うことも可能である。このようにすることにより、520~570nmの範囲の適当な波長にピーク波長をもってくることができる。なお、使用可能な緑色蛍光体として、セリウムおよび/またはユーロピウムを賦活した、酸化物、窒化物、酸窒化物を挙げることができる。赤色LEDとしては、AlInGaP系LEDを用いることにより、満足すべき発光特性を得ることができる。その他の赤色LEDとしては、GaAlAs系赤色LEDがある。その構造は、GaAs基板/n-GaAs/n-InGaAlP/アンドープトInGaAlP/p-InGaAlP/p-GaAs/電極の層構成を有するものである。In、Ga、Alの3元素のうち、Inの原子比を0.5としてGaAsと格子定数をあわせ、GaとAlの比を変えることにより発光波長を変えることができる。Alの割合を多くすると発光は短波長へシフトする。Gaの原子比を0.25、Alの原子比を0.25程度にすると、波長600nm程度の赤色発光が得られる。以上挙げたLEDは、有機金属を用いた化学的気相蒸着法MOCVD法により作ることができるので、反応室に導入する有機金属原料の割合をコントロールすることで組成を比較的簡単に制御することができる。従って、青色LEDの発光のピーク波長を430~480nmの範囲にもっていくこと、あるいは赤色LEDの発光のピーク波長を600~660nmの範囲にもっていくことは、比較的容易である。なお、これらLEDに加えて、各色の発光を示す、蛍光体材料を用いることも可能である。以下、本発明を実施例によりさらに具体的に説明するが、本発明はその主旨を越えない限り、以下の実施例に限定されるものではない。なお、特に断りのない限り、部は質量基準である。<化合物b-4の合成例>上記のスキームに従い、化合物b-4を合成した。原料である化合物1は、室温下酢酸中にてマロノニトリル、2-アミノベンゼンチオールを1当量ずつ混合し反応させることにより合成した。化合物112.06g、化合物1-220.3g、1-ブタノール50mLの混合物に、窒素気流下において50水酸化ナトリウム水溶液12mLを加え、室温において30分間撹拌したのち、さらに90°Cにおいて3時間撹拌した。この反応混合物に水100mLを加え、得られた析出物を濾過、水洗して乾燥させ化合物2を得た13.7g、収率62。次に得られた化合物2をトルエン100mlに溶解させ5°C以下に冷却し、8水酸化ナトリウム水溶液100mLを加えた。ここに3-クロロ-6-メチルピリダジン7.2g、Aldrich社製を、5°C以下を保ちながら分割添加し、さらに室温で1時間撹拌した。この反応混合物から水相を分液操作で除き、残った酢酸エチル相を重曹水および食塩水で洗浄し、硫酸マグネシウムで乾燥した後、溶媒を留去した。得られた油状物を加熱したメタノールに溶解してから冷却すると結晶が得られ、これをろ過により回収すると化合物38.3g、収率47が得られた。化合物38.3gを酢酸80mLと混合し、5~10°Cを保ちながら亜硝酸ナトリウム1.6gを水5mLに溶解した溶液を滴下した。この混合物を室温で1時間撹拌した後、水320mLを加えた。生成した固体をろ過により回収すると化合物47.3g、収率83が得られた。次いで化合物44.4g、化合物23.2gに酢酸20mLを加え、1時間攪拌した。反応液をメタノール100mLに注ぎ、得られた析出物を濾過、メタノールで洗浄することで化合物56.15g、収率83を得た。得られた化合物53.7gをトルエン100mLに溶解させ5°C以下に冷却し、8水酸化ナトリウム水溶液100mLを加えた。ここに3-クロロ-6-メチルピリダジン4.0g、Aldrich社製を、5°C以下を保ちながら分割添加し、さらに室温で1時間撹拌した。この反応混合物から水相を分液操作で除き、残った酢酸エチル相を重曹水および食塩水で洗浄し、硫酸マグネシウムで乾燥した後、溶媒を留去した。得られた油状物を加熱したメタノールに溶解してから冷却すると結晶が得られ、これをろ過により回収すると化合物65.9g、収率67が得られた。100mL丸底フラスコに化合物61.1gとテトラヒドロフラン3mLを加え、ここに酢酸亜鉛2水和物0.3gをメタノール3mLに溶かした溶液を添加した。室温で1時間攪拌した後、得られた結晶を濾別した。この結晶を6mLのメタノール中で攪拌洗浄し、濾取した。室温で乾燥することで、化合物7:b-40.9gを得た。本化合物は酢酸エチル中において696nmに吸収極大を示し、モル吸光係数は245,000であった。またこの化合物をMS分析し、表記構造の化合物であることを確認した。<化合物a-20の合成例>前記スキームに従い合成した。前記b-4合成例における3-クロロ-6-メチルピリダジン7.2g、Aldrich社製を、2-クロロベンゾオキサゾールTCI社製に変えた以外は、全て同様にして合成可能であった。本化合物a-20は酢酸エチル中において708nmに吸収極大を示し、モル吸光係数は221,000であった。またこの化合物をMS分析し、表記構造の化合物であることを確認した。他の化合物についても、上記合成例にならって合成した。使用材料硬化性着色組成物の調製に用いた各成分を以下に示す。YD-1C.I.ピグメントイエロー150PY150、12.8部とアクリル系顔料分散剤7.2部を、プロピレングリコールモノメチルエーテルアセテート80.0部と混合し、ビーズミルを用いて顔料を十分に分散させて得られた顔料分散液YD-2C.I.ソルベントイエロー162SY162、10.0部をプロピレングリコールモノメチルエーテルアセテート90.0部に溶解させたものGD-1C.I.ピグメントグリーン58PG58、10.0部とアクリル系顔料分散剤5.0部を、プロピレングリコールモノメチルエーテルアセテート80.0部と混合し、ビーズミルを用いて顔料を十分に分散させて得られた顔料分散液GD-2C.I.ピグメントグリーン7PG7、10.0部とアクリル系顔料分散剤10.0部を、プロピレングリコールモノメチルエーテルアセテート80.0部と混合し、ビーズミルを用いて顔料を十分に分散させて得られた顔料分散液シアン染料溶液b-4上記化合物b-410.0部とプロピレングリコールモノメチルエーテルアセテート90.0部を混合したものT-1光重合性化合物:カヤラドDPHA日本化薬株製;ジペンタエリスリトールペンタアクリレートとジペンタエリスリトールヘキサアクリレートとの混合物U-1バインダー樹脂:ベンジルメタクリレート/メタクリル酸75/25[質量比]共重合体重量平均分子量:12,000のプロピレングリコールモノメチルエーテルアセテート溶液固形分40.0質量V-1光重合開始剤:2-ベンゾイルオキシイミノ-1-[4-フェニルチオフェニル]-1-オクタノンV-2光重合開始剤:2-アセトキシイミノ-4-4-クロロフェニルチオ-1-[9-エチル-6-2-メチルベンゾイル-9H-カルバゾール-3-イル]-1-ブタノンW-1光重合開始助剤:4,4-ビスジエチルアミノベンゾフェノンX-1溶剤:プロピレングリコールモノメチルエーテルアセテートX-2溶剤:3-エトキシプロピオン酸エチルY-1界面活性剤:メガファックF781-F大日本インキ化学工業株製シアン着色膜の作製と評価1.硬化性着色組成物塗布液の調製下記組成中の成分を混合して、硬化性着色組成物1を調製した。前記シアン染料溶液b-46.9質量部前記T-1103.4質量部前記U-1212.2質量部固形分換算値:84.9質量部前記V-121.2質量部前記W-13.5質量部前記X-171.9質量部前記X-23.6質量部前記Y-10.06質量部2.硬化性着色組成物による着色膜の作製上記硬化性着色組成物カラーレジスト液を、100mm×100mmのガラス基板1737、コーニング社製上に、600~700nmにおける最大吸光度が1.5となるように塗布し回転数を調整して塗布し、100°Cのオーブンで180秒間乾燥させ、基板上に着色皮膜を作製した実施例1。化合物b-4を以下の表に示す化合物に変え、他は実施例1と同様にして各種実施例および比較例の各基板を作製評価した。3.硬化性着色組成物による着色膜の評価上記で得られた基板について下記の評価を行なった。<色相の評価>作製した着色膜について、紫外可視分光光度計島津製作所社製UV2400-PCで、メタノール中における染料の吸収極大位置、および550nm/580nmでの透過率を測定した。透過率は550nm波長領域では高いことが好ましく、透過率比は短波側のスソ切れを表すため、透過率比が小さいほど好ましい。<耐熱性の評価>作製した着色膜について、200°C/30分の条件で加熱し、加熱前後の吸収スペクトル変化を紫外可視分光光度計島津製作所社製UV2400-PCで測定し、吸収極大値吸収極大位置でのabs.変化率変化率を評価した。本変化率値が低いほど、耐熱性は高いものと評価できる。上記表から明らかなとおり、発明の化合物はマゼンタ領域の透過率に優れ、シアン色素として優れていることが分かる。特に、比較例1、2との比較より、本発明の染料化合物は従来技術において優れているとされるシアン顔料に対し色相優位性があり、耐熱性も顔料同等の優れた性能を示すことがわかった。シアン色素全体から見ても優れた化合物であることが示された。一方、式2には該当するが式3には該当しない化合物を用いた場合実施例12、耐熱性がやや劣る傾向にあることがわかった。緑着色膜の作製と評価1.硬化性着色組成物塗布液の調製下記組成中の成分を混合して、硬化性着色組成物を調製した。前記シアン染料溶液b-46質量部黄色色素化合物YD-1吸収強度比450nmの吸収/650nmの吸収が0.95~1.05の範囲に収まるよう、黄色色素化合物の量を調整し加えた。前記T-1103.4質量部前記U-1212.2質量部固形分換算値:84.9質量部前記V-121.2質量部前記W-13.5質量部前記X-171.9質量部前記X-23.6質量部前記Y-10.06質量部2.硬化性着色組成物による着色膜の作製上記で得られた硬化性着色組成物カラーレジスト液を、100mm×100mmのガラス基板1737、コーニング社製上に、600~700nmにおける最大吸光度が1.9~2.1となるように塗布し、100°Cのオーブンで180秒間乾燥させ、基板上に着色皮膜を作製した実施例101。実施例101において、下記表のとおり、化合物及び黄色着色剤の種類を変えて、他は同様にして各種実施例および比較例の各基板を作製評価した。3.硬化性着色組成物による着色膜の評価上記で得られた基板について下記の評価を行なった。<色相の評価>作製した着色膜について、紫外可視分光光度計島津製作所社製UV2400-PCで、エタノール中における染料の吸収極大位置、および550nm/580nmでの透過率を測定した。透過率は550nm波長領域では高いことが好ましく、透過率比は短波側のスソ切れを表すため、透過率比が小さいほど好ましい。<耐熱性の評価>作製した着色膜について、200°C/30分の条件で加熱し、加熱前後の吸収スペクトル変化を紫外可視分光光度計島津製作所社製UV2400-PCで測定し、吸収極大値吸収極大位置でのabs.変化率変化率を評価した。本変化率値が低いほど、耐熱性は高いものと評価できる。実施例112~124より、本発明の化合物はマゼンタ領域の透過率が優れたグリーン着色物を与える事が分かった。その到達レベルが高いことは、比較例103、1034と比べることで明確である。また本発明の化合物は染料でありながら高い耐熱性を有するため、Gフィルターを形成した際の熱劣化がおき難い。これは比較例104SY-162等の染料を用いて作成されたフィルターでは達成できないメリットである。また550nm領域の透過率を上げることは輝度向上省エネの観点から非常に重要である。本発明の化合物で形成されたGフィルターは該部透過率が極めて高く、高輝度なフィルター形成が可能であることがわかった。一方、式2には該当するが式3には該当しない化合物を用いた場合実施例123、耐熱性がやや劣る傾向にあることがわかった。"